(57)【要約】【課題】ホットメルト接着剤組成物中に植物由来からなる成分を６０質量％以上含有し、且つ高い耐熱性と柔軟性を有する高速作業性に適したホットメルト接着剤組成物とそれを用いた接着方法を提供する。【解決手段】エチレン系共重合体Ａ、軟化点が８０〜１３０℃である植物由来粘着付与剤Ｂ、および軟化点が７５〜８５℃である植物由来天然ワックスＣを含有し、前記成分Ａ、Ｂ、Ｃの合計量に対して、エチレン系共重合体Ａの含有量が３０〜４０質量％、植物由来粘着付与剤Ｂおよび植物由来天然ワックスＣの合計含有量が６０〜７０質量％、植物由来天然ワックスＣの含有量が１５〜３０質量％であるホットメルト接着剤組成物。【選択図】なし【特許請求の範囲】
【請求項１】
エチレン系共重合体Ａ、軟化点が８０〜１３０℃である植物由来粘着付与剤Ｂ、軟化点が７５〜８５℃である植物由来天然ワックスＣを含有し、
エチレン系共重合体Ａの含有量が３０〜４０質量％、植物由来粘着付与剤Ｂおよび植物由来天然ワックスＣの合計含有量が６０〜７０質量％、植物由来天然ワックスＣの含有量が１５〜３０質量％であるホットメルト接着剤組成物。
【請求項２】
植物由来天然ワックスＣは、ヒマワリの種子由来天然モノエステルワックスである請求項１に記載のホットメルト接着剤組成物。
【請求項３】
粘着付与剤Ｂが、ロジン系粘着付与剤およびテルペン系粘着付与剤から選ばれる少なくとも１種である請求項１〜２のいずれか一項に記載のホットメルト接着剤組成物。
【請求項４】
エチレン系共重合体Ａが、エチレンと、エチレン性二重結合を有するカルボン酸エステルを含むコモノマーとの共重合体である請求項１〜３のいずれか一項に記載のホットメルト接着剤組成物。
【請求項５】
エチレン系共重合体Ａは、コモノマー含有量がモノマー全体量に対して１９〜４５質量％である請求項１〜４のいずれか一項に記載のホットメルト接着剤組成物。
【請求項６】
エチレン系共重合体Ａは、メルトフローレートが１０〜１０００ｇ／１０ｍｉｎ．（１９０℃、荷重２．１６ｋｇ）である請求項１〜５のいずれか一項に記載のホットメルト接着剤組成物。
【請求項７】
請求項１〜６のいずれか一項に記載のホットメルト接着剤組成物を、一方の被着体の接着面と他方の被着体の接着面との間に介在させ、かつ前記ホットメルト接着剤組成物を１２０〜２００℃に加熱溶融した状態とした後、前記ホットメルト接着剤組成物を冷却固化させて前記一方の被着体と他方の被着体とを接着する接着方法。
【発明の詳細な説明】
【技術分野】
【０００１】
本発明は、ホットメルト接着剤組成物とそれを用いた接着方法に関する。
【背景技術】
【０００２】
ホットメルト接着剤組成物は、被着体の接着面に、通常アプリケーターやロールコーター等の加熱設備にて溶融して様々な形状で塗布し、その後固化させて被着体を接着するものである。これらホットメルト接着剤組成物は、段ボールや小箱等の包装分野、紙おむつやナプキン等のサニタリー分野、製本分野、合板分野、木工分野、自動車分野、電機分野、住宅分野、土木分野等の様々な分野で使用されている。
【０００３】
ホットメルト接着剤組成物の大多数はエチレン系共重合体、スチレンブロック共重合体、ポリオレフィン類などを主成分とし、必要に応じてその他の成分を配合することにより、流動性、接着性、柔軟性、耐熱性、耐寒性、高速生産性などの性能を付与することができる。
【０００４】
一般的にエチレン系共重合体を主成分とするホットメルト接着剤は、主成分であるエチレン系共重合体に粘着付与樹脂、ワックスを混合することで接着剤としての機能を発現するが、原料の大多数は、石油、石炭、天然ガス等の化石資源由来の原料が使用される。
【０００５】
近年では環境に優しい素材への関心の高まりとともに、従来の化石資源由来原料から植物由来原料を用いた製品への需要が高まりつつあり、環境に優しい素材やそれによって作られた製品に対して各種の認定が行われている。
【０００６】
例えば、植物由来原料を用いたプラスチックの認定制度としては、日本バイオプラスチック協会が定める「バイオマスプラ識別表示制度」や、社団法人日本有機資源協会が定める「バイオマスマーク」が挙げられる。「バイオマスプラ識別表示制度」では原料組成中に植物由来成分を２５．０質量％以上含有することが、「バイオマスマーク」では原料組成中に植物由来成分を１０．０質量％以上含有することが、それぞれ認定基準とされている。
【０００７】
特に「バイオマスマーク」においてはシンボルマーク中に植物由来成分の含有率が表記されるため、植物由来成分の含有量が高いものほどバイオマスの利用を一層促進している。
【０００８】
従来からの技術としてホットメルト接着剤組成物には植物由来成分としてロジンやテルペンといった樹脂から誘導される粘着付与剤成分が使用されてきたが、これらの粘着付与剤成分を６０質量％以上含有した場合、低温環境での接着不良やセットタイム（固化時間）遅延による高速生産性の低下が発生しやすく、植物由来成分を６０質量％以上含有することは困難であった。
【０００９】
また、これらの課題を解決する手段として植物由来のワックス成分である大豆油ワックスやパームワックス、ヒマシ油ワックスなどのワックスを併用する技術も提案されているが、提案されている植物由来のワックスは特にその構造や組成が特定されていないため、耐熱性、柔軟性において性能が不十分であり、植物由来成分を６０質量％以上含有することは困難であった。
【００１０】
例えば特許文献１では、パラフィンワックスの置き換えに大豆由来のトリグリセリドを用いたホットメルト接着剤組成物が提案され、十分な耐熱性とセットタイムをもつとされているが、十分なセットタイムを得るためには化石資源由来のワックス成分を併用する必要がある。
【００１１】
また、例えば特許文献２では、低温で塗布することができるホットメルト接着剤組成物として、ワックス成分を大豆由来のトリグリセリドに置き換えたホットメルト接着剤組成物が提案されているが、使用する材料の分子量などの詳細や、柔軟性については言及されていない。
【先行技術文献】
【特許文献】
【００１２】
【特許文献１】特表２０１０−５２３７７０号公報
【特許文献２】特表２０１０−５２３７６９号公報
【発明の概要】
【発明が解決しようとする課題】
【００１３】
従来、植物由来の原料を６０質量％以上含有したホットメルト接着剤組成物は、柔軟性、耐熱性、高速生産性の何れかにおいて満足できる機能を得ることができなかった。そのため、植物由来原料の使用比率を下げ、化石資源由来原料の使用比率を上げることでその機能を満たしており、植物由来原料を６０質量％以上含有し、前記の機能を全て有することは困難であった。
すなわち、本発明は、植物由来の原料を６０質量％以上含有し、ホットメルト接着剤組成物の接着性の指標である耐熱性が高く、且つ柔軟性と高速生産性に優れたホットメルト接着剤組成物とそれを用いた接着方法を提供することを課題としている。
【課題を解決するための手段】
【００１４】
上記の課題を解決するものとして、本発明は、エチレン系共重合体Ａ、軟化点が８０〜１３０℃である植物由来粘着付与剤Ｂ、および軟化点が７５〜８５℃である植物由来天然ワックスＣを含有し、エチレン系共重合体Ａの含有量が３０〜４０質量％、植物由来粘着付与剤Ｂおよび植物由来天然ワックスＣの合計含有量が６０〜７０質量％、植物由来天然ワックスＣの含有量が１５〜３０質量％であるホットメルト接着剤組成物を提供する。
【発明の効果】
【００１５】
本発明によれば、柔軟性が高く、且つ耐熱性が高く、高速生産性に優れたホットメルト接着剤組成物が提供される。
【００１６】
ホットメルト接着剤組成物の柔軟性が不足している場合、衝撃、湾曲、被着体の膨張などによって接着層に割れや破断が生じ、接着不良を引き起こす可能性があり、できるだけ柔軟な接着層の形成が望ましいところ、本発明により、十分な柔軟性が得られるホットメルト接着剤組成物が提供される。
【００１７】
ホットメルト接着剤組成物の耐熱性が低い場合、接着後の保管環境によっては接着部位の剥がれが生じる原因となるため、十分な耐熱温度を有することが重要な接着性の指標となるところ、本発明によれば、十分な耐熱温度のホットメルト接着剤組成物が提供される。
【００１８】
ホットメルト接着剤組成物の高速生産性が遅延した場合、生産能力の著しい低下や接着不良を引き起こす可能性があり、できる限り短いセットタイム（固化時間）を有することが重要な高速生産性の指標となるところ、本発明によれば、優れた固化時間のホットメルト接着剤組成物が提供される。
【発明を実施するための形態】
【００１９】
本発明のホットメルト接着剤組成物は、エチレン系共重合体Ａ、軟化点が８０〜１３０℃である植物由来粘着付与剤Ｂ、および軟化点が７５〜８５℃である植物由来天然ワックスＣを含有し、エチレン系共重合体Ａの含有量が３０〜４０質量％、植物由来粘着付与剤Ｂおよび植物由来天然ワックスＣの合計含有量が６０〜７０質量％、植物由来天然ワックスＣの含有量が１５〜３０質量％である。
【００２０】
本発明に使用されるエチレン系共重合体Ａは、エチレンと、その他の重合性単量体（コモノマー）との共重合体である。コモノマーとは、エチレンと付加重合することができる炭素原子間二重結合を有する単量体をいう。
エチレン系共重合体Ａのコモノマーとしては、例えば、エチレン性二重結合を有するカルボン酸エステル、エチレン性二重結合を有するカルボン酸、エチレン性二重結合を有するカルボン酸無水物、オレフィン系炭化水素等が挙げられる。これらは１種単独で使用してもよく、２種以上を組み合わせて使用してもよい。
エチレン性二重結合を有するカルボン酸エステルとしては、例えば、酢酸ビニル、酢酸アリル等のカルボン酸ビニル、（メタ）アクリル酸メチル、（メタ）アクリル酸ブチル、（メタ）アクリル酸２−エチルへキシル等の（メタ）アクリル酸エステル、アリルエステル等が挙げられる。
エチレン性二重結合を有するカルボン酸としては、例えば、アクリル酸、メタクリル酸、オレイン酸、リノール酸、マレイン酸、イタコン酸、コハク酸、等が挙げられる。
エチレン性二重結合を有するカルボン酸無水物としては、例えば、無水マレイン酸等が挙げられる。
オレフィン系炭化水素としては、例えば、プロピレン、ブテン、オクテン等が挙げられる。
これらの中でも、エチレン系共重合体Ａとしては、エチレンと、エチレン性二重結合を有するカルボン酸エステルを含むコモノマーとの共重合体は好ましい。
【００２１】
本発明に使用されるエチレン系共重合体Ａは、コモノマー含有量がモノマー全体量に対して１９〜４５質量％が好ましく、２２〜４３質量％がより好ましく、２４〜４１質量％がさらに好ましい。コモノマーの含有量がこれらの範囲である骨格を有することにより、融点やガラス転移点をホットメルト接着剤組成物に適する温度領域に維持することができる。
【００２２】
本発明に使用されるエチレン系共重合体Ａは、メルトフローレートが１０〜１０００ｇ／１０ｍｉｎ．であることが好ましく、１２〜８００ｇ／１０ｍｉｎ．であることがより好ましく、１５〜６００ｇ／１０ｍｉｎ．であることがさらに好ましい。本発明においてメルトフローレート（ＭＦＲ）は、ＡＳＴＭ  Ｄ１２３８の手順Ｄに従い温度１９０℃、荷重２．１６ｋｇで測定された値である。
【００２３】
本発明で使用する植物由来粘着付与剤Ｂは、特に限定されるものではなく、通常ホットメルト接着剤において粘着付与剤として知られているものから適宜選択して使用することができる。
植物由来粘着付与剤Ｂとしては、ロジン系粘着付与剤およびテルペン系粘着付与剤から選ばれる少なくとも１種が好ましい。
ロジン系粘着付与剤としては、例えば、天然ロジン、重合ロジン、およびそれらの誘導体（水素化ロジン、不均化ロジン、重合ロジン、アクリル酸変性ロジン、フマル酸変性ロジン、マレイン酸変性ロジン、それらのロジンエステル（アルコール、グリセリン、ペンタエリスリトールなどのエステル化ロジン等））等が挙げられる。これらは１種単独で使用してもよく、２種以上を組み合わせて使用してもよい。
テルペン系粘着付与剤としては、例えば、テルペン樹脂（α−ピネン、β−ピネン、リモネンなどの重合体）、テルペンフェノール樹脂、およびそれらの誘導体（水素化テルペン樹脂等）等が挙げられる。これらは１種単独で使用してもよく、２種以上を組み合わせて使用してもよい。
粘着付与剤成分Ｂは、軟化点が８０〜１３０℃である。本発明において粘着付与剤成分Ｂの軟化点は、ＪＩＳ  Ｋ  ５９０２に定められた方法で測定された値である。
【００２４】
本発明に使用される植物由来天然ワックスＣは、可塑剤として使用される。
植物由来天然ワックスＣは、軟化点が７５〜８５℃である。本発明において植物由来天然ワックスＣの軟化点は、ＪＩＳ  Ｋ  ２２０７に定められた方法で測定された値である。
さらに、植物由来天然ワックスＣは、ヒマワリの種子由来天然モノエステルワックスであることが好ましい。
【００２５】
本発明のホットメルト接着組成物には、本発明の効果を損なわない範囲内において、必要に応じて、前記成分Ａ〜Ｃ以外に、例えば以下のような他の添加剤を配合することができる。これらの添加剤の含有量は、ホットメルト接着組成物の全体量に対して５質量部以下が好ましい。
【００２６】
本発明のホットメルト接着組成物には、必要に応じて、植物由来粘着付与剤Ｂに加えて、それ以外の粘着付与剤を使用することもできる。このような粘着付与剤としては、特に限定されるものではなく、通常ホットメルト接着剤において粘着付与剤として知られているものから適宜選択して使用することができ、例えば、天然系、石油系、石炭系等の粘着付与剤が挙げられる。より具体的には、芳香族系石油樹脂、脂肪族系石油樹脂、脂環族系石油樹脂、共重合系石油樹脂、クマロン・インデン樹脂、スチレン樹脂、フェノール樹脂等が挙げられる。これらは１種単独で使用してもよく、２種以上を組み合わせて使用してもよい。
【００２７】
本発明のホットメルト接着組成物には、必要に応じて、植物由来天然ワックスＣ以外のワックスや、工業用オイル、熱可塑性ポリマーを添加してもよい。
【００２８】
ワックスは、本発明のホットメルト接着剤組成物の溶融粘度、オープンタイム、セットタイムなどの調整に寄与する。ワックスとしては、例えば、パラフィンワックス、フィッシャー・トロプシュワックス、ポリエチレンワックス、ポリプロピレンワックス、アタクチックポリプロピレンワックス、マイクロクリスタリンワックス、木ロウ、カルナバワックス、蜜蝋、キャンデリラワックス、モンタンワックス、またこれらワックスの酸化物、エチレンアクリル酸共重合ワックス、エチレンメタクリル酸共重合ワックス、エチレン酢酸ビニル共重合ワックス、アミドワックス等が挙げられる。これらは１種単独で使用してもよく、２種以上を組み合わせて使用してもよい。
【００２９】
工業用オイルとしては、例えば、パラフィン成分、ナフテン成分、アロマ成分からなるプロセスオイル類等が挙げられる。
【００３０】
熱可塑性ポリマーとしては、例えば、エチレン系ポリマー、プロピレン系ポリマー、ブテン系ポリマー、スチレン系エラストマー、エチレン系エラストマー、プロピレン系エラストマー、ブテン系エラストマー、アクリル系エラストマー等が挙げられる。これらは１種単独で使用してもよく、２種以上を組み合わせて使用してもよい。
【００３１】
上記の他に、本発明のホットメルト接着剤組成物には、添加剤として、例えば、着色剤、ブロッキング防止剤、酸化防止剤、シランカップリング剤やチタンカップリング剤などの密着性向上剤、増感剤、脱水剤、老化防止剤、安定剤、可塑剤、充填剤、難燃剤、発泡剤、帯電防止剤、防カビ剤、粘度調整剤等を添加することができる。
【００３２】
着色剤としては、酸化チタン等が挙げられる。ブロッキング防止剤としては、シリコーン等が挙げられる。酸化防止剤は、ホットメルト接着剤組成物の熱劣化、熱分解を防止することができる。酸化防止剤としては、高分子量ヒンダード多価フェノール、ジアルキルフェノールスルフィド、２，２’メチレンビス（４−メチル−６−第三−ブチルフェノール）、４，４’−メチレン−ビス−（２，６−ジ−第三−ブチルフェノール）、２，６−ジ−第三−ブチルフェノール−ｐ−クレゾール、２，５−ジ−第三−ブチルヒドロキノン、２，２，４−トリメチル−１，２−ジヒドロキノン、２，２，４−トリメチル−１，２−ジヒドロキノンの重合物、６−エトキシ−２，２，４−トリメチル−１，２−ジヒドロキノン、ジブチル・ジチオカルバミン酸ニッケル、１−オキシ−３−メチル−４−イソプロピルベンゼン、４，４’−ブチリデンビス−（３−メチル−６−第三−ブチルフェノール）、２−メルカプトベンゾイミダゾール等が挙げられる。
【００３３】
本発明のホットメルト接着剤組成物は、例えば、このホットメルト接着剤組成物を、一方の被着体の接着面と他方の被着体の接着面との間に介在させ、かつホットメルト接着剤組成物を加熱溶融した状態とした後、ホットメルト接着剤組成物を冷却固化させて一方の被着体と他方の被着体とを接着することができる。
ホットメルト接着剤組成物を加熱溶融した状態としたときの温度は特に限定されるものではないが、１２０〜２００℃が好ましい。使用温度が低い場合、ホットメルト接着剤組成物のオープンタイムが短縮し、接着不良が発生し易くなる。使用温度が高い場合、ホットメルト接着剤組成物のゲル化等が発生して作業性が低下し易くなる。
【００３４】
本発明における組成物の耐熱性は、接着性に関する重要な指標であり、耐熱温度が４０℃以上であることが望ましい。耐熱温度が低い場合には、接着後の製品が高温の環境で保管・運搬・使用された際に、剥離が生じやすくなる。
【００３５】
本発明における組成物の柔軟性は、接着性に関する重要な指標であり、２３℃における降伏応力が２．５０ＭＰａ以下、伸び率が５００％以上であることが望ましい。柔軟性が低い場合には、接着部位への衝撃、振動、湾曲、被着体の膨張や収縮によって剥離が生じやすくなる。
【００３６】
本発明における組成物のセットタイムは使用する際の作業目安として重要な性能であり、使用温度におけるセットタイムが０．１〜５．０秒であることが望ましい。セットタイムが長すぎると、圧締の不足による接着不良が起こりやすくなる。
【実施例】
【００３７】
以下、実施例を用いて本発明をより具体的に説明するが、本発明はこれらの例によって何ら限定されるものではない。
実施例および比較例において物性測定は下記の方法で行い、ホットメルト接着剤組成物には下記の原材料を用いた。
【００３８】
物性測定
（１）溶融粘度
ブルックフィールド社製自動粘度計（型式：ＢＲＯＯＫＦＩＥＬＤ  ＤＶＩＩ＋Ｐｒｏ）を用いて１８０℃で測定した。測定に使用した自動粘度計のスピンドルＮｏ．はＮｏ．２７であり、回転数は測定精度内で適切な値に設定した。
【００３９】
（２）耐熱性
ホットメルト接着剤組成物を２枚の離型性ＰＥＴフィルムの間に挟み１００℃に加熱したヒートプレスによりフィルム状前駆体を得た。この前駆体を２５×２５ｍｍのサイズにカットし、２枚のクラフト紙で挟みヒートシーラーにて１８０℃、１ｋｇｆ荷重、２秒で圧締にて接着させ、積層体を形成した。この積層体を試験片とし、試験片を乾風式恒温オーブンに装着してＴ型剥離方向に１００ｇの荷重をかけ、３０分間放置し、熱及び荷重による積層体の剥離が１０ｍｍ未満となる温度を５℃刻みで測定し、その最高温度を耐熱温度とした。
【００４０】
（３）降伏応力及び伸び率
接着剤組成物を２枚の離型性ＰＥＴフィルムの間に挟み１００℃に加熱したヒートプレスにより厚さ１ｍｍのシート状前駆体を得た。この前駆体を１０×９０ｍｍのサイズにカットし、長辺の両端各２０ｍｍを恒温引張試験器に装着し、中間部５０ｍｍを３００ｍｍ／分の速度で引張した際の降伏応力と伸び率を測定した。
【００４１】
（４）セットタイム（固化時間）
接着剤組成物をハンドガン（旭メルター７０型）にて１８０℃に溶融し、２５ｍｍ幅にカットしたクラフト紙に３ｇ／ｍでビード塗布し、２秒後に新たなクラフト紙を塗布部に接触させ、上から２ｋｇ荷重をかけて圧締した。その後直ちに剥離し、クラフト紙の破壊が起こる最短の圧締時間をセットタイムとした。
【００４２】
原材料
（１）エチレン−酢酸ビニル共重合体
１）エチレン−酢酸ビニル共重合体１
エバフレックスＥＶ２１０  （商品名、三井・デュポンポリケミカル株式会社製）
コモノマーの質量割合：２８質量％、ＭＦＲ：４００ｇ／１０ｍｉｎ．
２）エチレン−酢酸ビニル共重合体２
エバフレックスＥＶ４１０  （商品名、三井・デュポンポリケミカル株式会社製）
コモノマーの質量割合：１９質量％、ＭＦＲ：４００ｇ／１０ｍｉｎ．
３）エチレン−酢酸ビニル共重合体３
エバフレックスＶ５７７２ＥＴ  （商品名、三井・デュポンポリケミカル株式会社製）
コモノマーの質量割合：３３質量％、ＭＦＲ：４００ｇ／１０ｍｉｎ．
【００４３】
（２）粘着付与剤成分
１）  粘着付与剤成分１
ロジンエステル
ペンセルＧＡ９０  （商品名、荒川化学工業株式会社製）、常温固体、軟化点：９０℃
２）  粘着付与剤成分２
ロジンエステル
ペンセルＧＡ１００  （商品名、荒川化学工業株式会社製）、常温固体、軟化点：１００℃
３）  粘着付与剤成分３
ロジンエステル
ペンセルＧＢ１２０  （商品名、荒川化学工業株式会社製）、常温固体、軟化点：１２０℃
４）  粘着付与剤成分４
ロジンエステル
ＫＥ−３６４Ｃ  （商品名、荒川化学工業株式会社製）、常温液体
【００４４】
（３）可塑剤
１）可塑剤１
植物由来天然モノエステルワックス
ＥＣＯＳＯＬＥ−０００１  （商品名、日本精蝋株式会社製）、常温固体、軟化点：８１℃、ヒマワリの種子由来
２）可塑剤２
植物由来トリグリセリドワックス
ＸＥＴ−１３４３  （開発品名、日本精蝋株式会社製）、常温固体、軟化点：９２℃、ヒマシ硬化油
３）可塑剤３
植物由来トリグリセリドワックス
ＸＥＴ−１３５１  （開発品名、日本精蝋株式会社製）、常温固体、軟化点：５８℃、パーム硬化油
４）可塑剤４
合成モノエステルワックス
ユニスターＭ−２２２２ＳＬ  （商品名、日油株式会社製）、常温固体、軟化点：７３℃
５）可塑剤５
石油系炭化水素ワックス
Ｐａｒａｆｆｉｎ  Ｗａｘ−１５５  （商品名、日本精蝋株式会社製）、常温固体、軟化点：７５℃
６）可塑剤６
フィッシャー・トロプシュワックス
ＦＮＰ−００８０  （商品名、日本精蝋株式会社製）、常温固体、軟化点：８５℃
７）可塑剤７
石油系炭化水素ワックス
Ｈｉ−Ｍｉｃ−１０８０  （商品名、日本精蝋株式会社製）、常温固体、軟化点：９０℃
【００４５】
（実施例１）
エチレン−酢酸ビニル共重合体１を４０質量部、粘着付与剤成分１を４０質量部、可塑剤成分１を２０質量部、１８０℃に加熱した溶融設備で均一に混合して組成物を得た。得られた組成物について物性として溶融粘度、溶耐熱性、降伏応力、破断応力、伸び率及びセットタイムの測定を実施した。測定結果を表１に示した。
【００４６】
（実施例２）
エチレン−酢酸ビニル共重合体１を４０質量部、粘着付与剤成分２を４０質量部、可塑剤成分１を２０質量部、１８０℃に加熱した溶融設備で均一に混合して組成物を得た。得られた組成物について物性測定を実施した。測定結果を表１に示した。
【００４７】
（実施例３）
エチレン−酢酸ビニル共重合体１を４０質量部、粘着付与剤成分２を３０質量部、粘着付与剤成分３を１０質量部、可塑剤成分１を２０質量部、１８０℃に加熱した溶融設備で均一に混合して組成物を得た。得られた組成物について物性測定を実施した。測定結果を表１に示した。
【００４８】
（実施例４）
エチレン−酢酸ビニル共重合体１を３０質量部、エチレン−酢酸ビニル共重合体２を１０質量部、粘着付与剤成分１を４０質量部、可塑剤成分１を２０質量部、１８０℃に加熱した溶融設備で均一に混合して組成物を得た。得られた組成物について物性測定を実施した。測定結果を表１に示した。
【００４９】
（実施例５）
エチレン−酢酸ビニル共重合体３を４０質量部、粘着付与剤成分２を４０質量部、可塑剤成分１を２０質量部、１８０℃に加熱した溶融設備で均一に混合して組成物を得た。得られた組成物について物性測定を実施した。測定結果を表１に示した。
【００５０】
（実施例６）
エチレン−酢酸ビニル共重合体１を４０質量部、粘着付与剤成分２を４５質量部、可塑剤成分１を１５質量部、１８０℃に加熱した溶融設備で均一に混合して組成物を得た。得られた組成物について物性測定を実施した。測定結果を表１に示した。
【００５１】
（実施例７）
エチレン−酢酸ビニル共重合体３を３０質量部、粘着付与剤成分１を４０質量部、可塑剤成分１を３０質量部、１８０℃に加熱した溶融設備で均一に混合して組成物を得た。得られた組成物について物性測定を実施した。測定結果を表１に示した。
【００５２】
（比較例１）
エチレン−酢酸ビニル共重合体１を２０質量部、粘着付与剤成分１を６０質量部、可塑剤成分１を２０質量部、１８０℃に加熱した溶融設備で均一に混合して組成物を得た。得られた組成物について物性測定を実施した。測定結果を表１に示した。
【００５３】
（比較例２）
エチレン−酢酸ビニル共重合体１を４０質量部、粘着付与剤成分４を４０質量部、可塑剤成分１を２０質量部、１８０℃に加熱した溶融設備で均一に混合して組成物を得た。得られた組成物について物性測定を実施した。測定結果を表１に示した。
【００５４】
（比較例３）
エチレン−酢酸ビニル共重合体１を４０質量部、粘着付与剤成分２を４０質量部、可塑剤成分２を２０質量部、１８０℃に加熱した溶融設備で均一に混合して組成物を得た。得られた組成物について物性測定を実施した。測定結果を表１に示した。
【００５５】
（比較例４）
エチレン−酢酸ビニル共重合体１を４０質量部、粘着付与剤成分２を４０質量部、可塑剤成分３を２０質量部、１８０℃に加熱した溶融設備で均一に混合して組成物を得た。得られた組成物について物性測定を実施した。測定結果を表１に示した。
【００５６】
（比較例５）
エチレン−酢酸ビニル共重合体１を４０質量部、粘着付与剤成分２を４０質量部、可塑剤成分４を２０質量部、１８０℃に加熱した溶融設備で均一に混合して組成物を得た。得られた組成物について物性測定を実施した。測定結果を表１に示した。
【００５７】
（比較例６）
エチレン−酢酸ビニル共重合体１を４０質量部、粘着付与剤成分２を４０質量部、可塑剤成分５を２０質量部、１８０℃に加熱した溶融設備で均一に混合して組成物を得た。得られた組成物について物性測定を実施した。測定結果を表１に示した。
【００５８】
（比較例７）
エチレン−酢酸ビニル共重合体１を４０質量部、粘着付与剤成分２を４０質量部、可塑剤成分６を２０質量部、１８０℃に加熱した溶融設備で均一に混合して組成物を得た。得られた組成物について物性測定を実施した。測定結果を表１に示した。
【００５９】
（比較例８）
エチレン−酢酸ビニル共重合体１を４０質量部、粘着付与剤成分２を４０質量部、可塑剤成分７を２０質量部、１８０℃に加熱した溶融設備で均一に混合して組成物を得た。得られた組成物について物性測定を実施した。測定結果を表１に示した。
【００６０】
【表１】
2018083868.tif 000002
【００６１】
表１の実施例１〜７では、植物由来の成分を６０質量％以上含有し、耐熱温度が４０℃以上であり、降伏応力が２．５ＭＰａ以下、伸び率が５００％以上、セットタイムが０．１〜５．０秒の範囲内であることが確認され、本発明の意図する耐熱温度、降伏応力、セットタイムの全てを満たしていることが示されている。これらの実施例によって、本発明のホットメルト接着剤組成物が、植物由来の原料を６０質量％以上含有し、ホットメルト接着剤組成物の接着性の指標である耐熱性が高く、且つ柔軟性と高速生産性に優れたホットメルト接着剤組成物であることがわかる。
【００６２】
一方、比較例１では、エチレン−酢酸ビニル共重合体の含有量が２０質量％となっているが、耐熱性が低く、伸び率が０の非常に硬い性質であることがわかる。
比較例２では、常温で液体の粘着付与剤成分を使用しているが、耐熱温度が著しく低いことがわかる。
比較例３、比較例４では、降伏応力は低く柔軟であるが、耐熱性が乏しいことが分かる。
比較例５では、合成モノエステル成分を用いている。耐熱温度は高いが降伏応力が高く、柔軟性が乏しいことが分かる。
比較例６と比較例７では、耐熱温度は高いが、降伏応力が高く柔軟性に乏しく、植物由来成分の含有量は６０質量％未満であることがわかる。
比較例８では、降伏応力が低く柔軟性が良いが、耐熱温度が著しく低く、植物由来成分の含有量は６０質量％未満であることがわかる。
【産業上の利用可能性】
【００６３】
本発明により、植物由来の原料を６０質量％以上含有し、ホットメルト接着剤組成物の接着性の指標である耐熱性が高く、且つ柔軟性と高速生産性に優れたホットメルト接着剤組成物が提供される。
化石資源由来の成分には限りがあり、環境への関心の高まりとともに植物由来原料を用いた製品の需要が高まりつつあるが、従来の技術では耐熱性、柔軟性、高速生産性に優れたホットメルト接着剤組成物では植物由来成分の含有量を高めることが困難であったが、本発明により植物由来の原料を６０質量％以上含有し、十分な耐熱性、柔軟性、高速生産性を持ったホットメルト接着剤組成物が提供される。